(57)【特許請求の範囲】
【請求項１】
結着樹脂、着色剤、及びワックスを含み、粉砕法により製造された不定形粉砕トナー母粒子と、
結着樹脂、及び着色剤を含み、ワックスを実質上含まず、粉砕法により製造された粒子を、熱処理により球形化処理された球形粉砕トナー母粒子とを含むことを特徴とする静電潜像現像用トナー。
【請求項２】
前記不定形粉砕トナー母粒子の、円相当径が３〜１０μｍの平均円形度が、０．９３以上０．９７未満であり、
前記球形粉砕トナー母粒子の、円相当径が３〜１０μｍの平均円形度が、０．９７以上である請求項１に記載の静電潜像現像用トナー。
【請求項３】
前記不定形粉砕トナー母粒子と前記球形粉砕トナー母粒子との混合物の、円相当径が３〜１０μｍの平均円形度が、０．９６以上である請求項１又は請求項２に記載の静電潜像現像用トナー。
【請求項４】
前記結着樹脂が、ポリエステル系樹脂である請求項１〜３のいずれか１項に記載の静電潜像現像用トナー。
【発明の詳細な説明】
【技術分野】
【０００１】
本発明は、静電潜像現像用トナーに関する。
【背景技術】
【０００２】
複写機、プリンタ、ファクシミリ、及びこれらの複合機等の電子写真方式を利用した画像形成装置は、像担持体と、前記像担持体の表面を均一に帯電させる帯電装置と、帯電された像担持体の表面を露光することによって、前記像担持体の表面に静電潜像を形成させる露光装置と、前記静電潜像が形成された像担持体の表面にトナーを供給することによって、前記静電潜像をトナー像として現像する現像装置と、前記トナー像を構成するトナーを、前記像担持体から記録媒体へ転写する転写装置と、転写されたトナー像を加熱及び加圧することによって紙等の記録媒体に定着させる定着装置等を備える。このような画像形成装置は、上記各装置によって、前記像担持体上に形成し、そのトナー像を記録媒体に転写し、その後、そのトナー像を記録媒体に定着させることによって、画像を記録媒体上に形成する。
【０００３】
このような電子写真方式を利用した画像形成装置に用いられるトナー（静電潜像現像用トナー）としては、例えば、結着樹脂や着色剤等のトナー原料の混練物を粉砕処理する方法、いわゆる粉砕法によって得られたトナー母粒子を含むものや、着色剤や添加剤等と所定のモノマーとを水等の媒体中で分散させながら重合させる方法、いわゆる重合法によって得られたトナー母粒子を含むものが挙げられる。また、このようなトナーとしては、このようなトナー母粒子からなるものであってもよいが、一般的には、トナーに流動性を付与したり、トナーの帯電制御を行ったり、像担持体の表面からのトナーのクリーニング性を向上させるために、例えば、トナー母粒子に、シリカ粒子や酸化チタン粒子等の外添剤が外添されたものが用いられる。
【０００４】
また、電子写真方式を利用した画像形成装置に用いられるトナーとしては、異なる種類のトナーを混合して得られたものが挙げられる。具体的には、例えば、特許文献１〜３に記載のトナーが挙げられる。
【０００５】
特許文献１には、静電潜像担持体上の静電潜像を可視像とするトナー担持体によって搬送される電子写真用トナーであって、不定形トナーと球形トナーを混在させた電子写真用トナーが記載されている。
【０００６】
また、特許文献２には、静電潜像担持体上の静電潜像に転移し可視像を形成する電子写真用トナーであって、不定形トナーと球形トナーとの混合物からなる電子写真用トナーが記載されている。
【０００７】
また、特許文献３には、トナー担持体で搬送することにより、静電潜像担持体上の静電潜像を可視像にするトナーにおいて、不定形トナーと球形トナーとを混在した電子写真用トナーが記載されている。
【先行技術文献】
【特許文献】
【０００８】
【特許文献１】特開平８−９５２８６号公報
【特許文献２】特開平８−２９２５９５号公報
【特許文献３】特開平８−３３９０９４号公報
【特許文献４】特開２００１−１０９２４２号公報
【発明の概要】
【発明が解決しようとする課題】
【０００９】
本発明者等は、上述したような電子写真方式を利用した画像形成装置で、高画質な画像を形成させるために、使用するトナーに含まれるトナー母粒子として、粒子径の比較的小さなものを用いることに着目した。このような小粒径のトナー母粒子を用いると、得られるトナーの粒子径が小さくなり、それを用いて形成される画像が高解像度で階調性に優れたものになることが期待できる。
【００１０】
そして、本発明者等は、トナー母粒子としては、その形状が球形に近いほど、転写性に優れ、高画質な画像が形成できると考えた。このことは、トナー母粒子が球形に近いほど、得られたトナーの流動性が向上し、そのことによりトナーの帯電性が優れたものになることによると考えた。一方、本発明者等は、トナー母粒子が球形に近いほど、像担持体の表面からのトナーのクリーニング性が低下し、例えば、転写後に感光体上の残留したトナーが除去されにくい傾向がある点に着目した。
【００１１】
そこで、特許文献１〜３に記載のトナーのように、トナー母粒子の形状の異なるものを混合することが考えられる。
【００１２】
具体的には、特許文献１によれば、トナーを小粒径化したときに、不定形トナーのクリーニング性と球形トナーの転写性を合わせ持つことが開示されている。また、特許文献２によれば、トナーを小粒径化したときに、不定形トナーのクリーニング性と球形トナーの転写性を合わせ持ち、また、トナーリサイクルシステムに適した電子写真用トナーであり、転写後、感光体上の残留トナーの流動性を良好にさせ、この効果により再度トナーホッパ内に回収されたトナーの流動性の変化が少なく、印字品質の安定した高解像度、高画質である信頼性の高い画像特性に優れたものが得られることが開示されている。また、特許文献３によれば、優れた転写性と良好なクリーニング性とを合わせ持つことが開示されている。
【００１３】
しかしながら、形状の異なるトナー母粒子を含むトナーを単に混合させただけでは、充分に高画質な画像を形成できるトナーが得られなかった。このことは、以下のことによると考えられる。球形に近いトナー母粒子を含むトナーの場合、そのトナーの粒子径が比較的小さいほど、担持体の表面からのトナーのクリーニング性が低下する傾向が強くなると考えられる。また、形状が不定形のトナー母粒子を含むトナーの場合、そのトナーの粒子径が比較的小さいほど、帯電しやすくなりすぎ、転写性等が低下する傾向があると考えられる。よって、これらを単に混合しただけでは、充分に高画質な画像を形成できるトナーが得られないと考えられる。
【００１４】
また、特許文献１〜３における、不定形トナーは、いわゆる粉砕法により得られたトナー母粒子を含むものであり、球形トナーは、いわゆる重合法により得られたトナー母粒子を含むものであることが記載されている。
【００１５】
このことから、球形トナーを構成する結着樹脂としては、いわゆる重合法によって得られるトナー母粒子に含まれるもの、例えば、懸濁重合によって得られる樹脂に限定される。すなわち、カラー粉砕トナーを構成する結着樹脂として、定着性能の点から、好適に用いられるポリエステル系樹脂を用いることは困難であった。具体的には、特許文献１〜３に記載の球形トナーを構成する結着樹脂は、スチレン系単量体を重合して得られた樹脂である。
【００１６】
また、上記のようなトナーを適用する画像形成装置としては、例えば、いわゆる小型タンデム型ハイブリッド現像方式を用いた画像形成装置が、高画質なカラー画像を高速で形成する小型の画像形成装置として好適に用いられる。
【００１７】
この現像方式を用いた画像形成装置としては、例えば、現像剤として、複数色の非磁性トナーと磁性キャリアとを含む、複数色の２成分現像剤を用いるものである。そして、各色の非磁性トナーに対応した複数の小型画像形成ユニットを並べて配置している。また、各画像形成ユニットは、現像器に設置した磁気ローラに２成分現像剤を保持させ、前記磁気ローラに保持された現像剤から一旦現像器に設置した現像ローラに非磁性トナーのみを移行させて現像ローラ周面にトナー薄層を形成し、前記現像ローラと空隙を介して対向する像担持体である感光体にトナーを飛翔させることで、感光体上にトナー像を現像する。
【００１８】
この現像方式は、感光体と現像ローラ（現像スリーブ）との間に空隙がある非接触現像方式であるので、接触現像方式で発生していた感光体へのキャリア付着や磁気ブラシによる感光体の疵付け等の発生が抑制される。よって、出力画像の高画質化が可能となる。
【００１９】
また、この現像方式を用いた画像形成装置は、現像剤として２成分現像剤を採用しており、現像器内で現像剤を攪拌することによって、トナーを帯電させる。このため、高濃度印字や連続印字においても、素早くトナーを所望の帯電量まで帯電させることができる。
【００２０】
しかしながら、上記小型タンデム型ハイブリッド現像方式を採用した画像形成装置では、現像ローラへのトナーの付着、いわゆるスリーブ付着等の問題が発生しやすい傾向があった。このことは、上記小型タンデム型ハイブリッド現像方式を採用した画像形成装置では、幅方向のサイズを極小にするために、各画像形成ユニットでは、感光体の上方側に縦型の現像器が位置するように、現像ローラの上方側に磁気ローラを配置していることによると考えられる。このため、現像剤は、ストレスを受けやすく、長期間、特に低濃度印刷を繰り返し行うと、トナー母粒子への外添剤の埋め込みが顕著になると考えられる。よっと、トナーの帯電量が上昇し、このことによって、現像ローラへのトナーの付着等の問題が発生しやすくなると考えられる。
【００２１】
ここで、トナーの帯電量上昇による現像ローラへのトナー付着について、より具体的に説明する。
【００２２】
小型タンデム型ハイブリッド現像方式では、所望の帯電量になったトナーを磁気ローラから現像ローラに供給するとともに、感光体へ飛翔せずに現像ローラ上に残ったトナーを回収することで、現像ローラにフレッシュなトナーが供給されることになる。
【００２３】
しかしながら、現像ローラの上方側に磁気ローラが配置されているので、現像ローラ上の残留トナーを回収するときには、重力に逆らってトナーを現像ローラから磁気ローラに移動させる必要がある。トナーの帯電量が一旦上昇すると、現像ローラへの鏡像力も増すので、現像ローラから磁気ローラへのトナーの剥ぎ取りが行われにくくなると考えられる。そして、現像ローラに回収されなかった残留トナーが留まり、トナーの帯電量上昇がさらに加速されると考えられる。このようにして、現像ローラへのトナーの付着が引き起こされて、現像性が低下すると考えられる。
【００２４】
このような現像ローラへのトナーの付着を抑制する対策としては、例えば、特許文献４に記載の現像装置における現像方法を用いることが考えられる。
【００２５】
特許文献４には、１成分トナーを担持し静電潜像担持体と対向する現像領域へと搬送する現像ローラ、該現像ローラが上記現像領域へとトナーを搬送する前段階で上記現像ローラにトナーを供給する供給ローラを備え、上記静電潜像担持体の静電潜像を現像領域にて現像した後であって、現像動作を終了すべく現像ローラの回転を停止までの所定時間に、上記現像ローラと供給ローラとの間の電位差が、現像時にトナーを現像ローラ側へと移動させる電位差の極性と逆になるように電圧値を切換え制御してなる制御部を備えた１成分トナーの現像装置が記載されている。すなわち、現像ローラと供給ローラとに印加するバイアスを制御することが記載されている。より具体的には、現像ローラと供給ローラとの間にトナーが現像ローラ側へと引き寄せさせる方向に電界が作用するようにバイアス電圧を供給可能な構成とし、現像が完了する所定時間前にトナーが供給ローラ側に引き寄せさせる方向の電界が作用するように切替え制御する方法が開示されている。そうすることによって、現像ローラを用いて１成分トナーにて現像を行うときに、現像ローラへのトナーの固着を防止できることが開示されている。
【００２６】
しかしながら、小型タンデム型ハイブリッド現像方式の画像形成装置において、上記と同様の方法を適用しても、現像ローラ上に残留したトナーを磁気ローラが充分に剥ぎ取ることができない傾向があった。このことは、特許文献４では、残留トナーを直接掻き取るために、現像ローラに圧接するように供給ローラが設けられているのに対して、小型タンデム型ハイブリッド現像方式では、磁気ローラが現像ローラと離間して配置されていることによると考えられる。
【００２７】
また、特許文献４では、トナー自体を改良することによって、トナーの現像ローラへの付着を抑制することについて、全く検討されていない。
【００２８】
さらに、小型タンデム型ハイブリッド現像方式の画像形成装置において、上記のような粒子径の比較的小さいトナー母粒子を含むトナー、いわゆる小粒径トナーを用いた場合には、トナーの現像ローラへの付着が増加する傾向があった。この点においても、特許文献４は、小粒径トナーの現像ローラへの付着を抑制することについて検討されたものではなかった。
【００２９】
以上のことから、静電潜像現像用トナーとしては、上記のような小型タンデム型ハイブリッド現像方式の現像装置を採用した画像形成装置に用いたとしても、トナーの現像ローラへの付着を抑制できることが求められる。さらに、転写性に優れ、高画質な画像が形成できるとともに、クリーニング性にも優れていることが求められる。
【００３０】
本発明は、かかる事情に鑑みてなされたものであって、現像ローラへのトナーの付着を抑制でき、転写性及びクリーニング性に優れた静電潜像現像用トナーを提供することを目的とする。
【課題を解決するための手段】
【００３１】
本発明の一態様に係る静電潜像現像用トナーは、結着樹脂、着色剤、及びワックスを含み、粉砕法により製造された不定形粉砕トナー母粒子と、結着樹脂、及び着色剤を含み、ワックスを実質上含まず、粉砕法により製造された粒子を、熱処理により球形化処理された球形粉砕トナー母粒子とを含むことを特徴とする。
【００３２】
このような構成によれば、現像ローラへのトナーの付着を抑制でき、転写性及びクリーニング性に優れた静電潜像現像用トナーを提供することができる。
【００３３】
このことは、以下のことによると考えられる。
【００３４】
まず、球形化処理された球形粉砕トナー母粒子を含有させることによって、得られるトナーの転写性を向上させることができると考えられる。具体的には、形成された画像中にトナーが転写されなかった箇所が形成される現象、いわゆる転写中抜け等の発生を抑制することができると考えられる。このことは、前記球形粉砕トナー母粒子は、その形状が球形に近く、感光体との接触摩擦係数が小さく、前記球形粉砕トナー母粒子が感光体から剥がれやすくなることによると考えられる。一方、トナーに含有させるトナー母粒子として、前記球形粉砕トナー母粒子のみを含有させると、得られるトナーのクリーニング性が低下し、転写後に感光体上に残留したトナーが除去されにくくなる傾向があった。このことは、前記球形粉砕トナー母粒子が、球形に近いため、転写後に感光体上に残留したトナーを除去するために用いられる、感光体に接触して設けられるクリーニングブレード等のクリーニング装置に引っ掛からずに、すり抜けてしまいやすいためと考えられる。
【００３５】
これに対して、前記不定形粉砕トナー母粒子は、粉砕法により製造されたままの形状であるので、球形に近い形状とは言えず、例えば、いわゆるポテト状の形状をしている。このため、前記不定形粉砕トナー母粒子を含有させることによって、クリーニング性を向上させることができると考えられる。このことは、前記不定形粉砕トナー母粒子がクリーニングブレード等のクリーニング装置に引っ掛かりやすいので、すり抜けてしまいやすい球形粉砕トナー母粒子をも除去することができるためであると考えられる。一方、トナーに含有させるトナー母粒子として、前記不定形粉砕トナー母粒子のみを含有させると、転写性が低下すると考えられる。このことは、前記不定形粉砕トナー母粒子を用いると、得られたトナーに丸みがなくなり、感光体との接触摩擦係数が増大し、転写時にトナーが感光体から剥がれにくくなることによると考えられる。さらに、トナーに含有させるトナー母粒子として、前記不定形粉砕トナー母粒子のみを含有させると、得られたトナーが現像ローラ（現像スリーブ）に付着しやすく、いわゆるスリーブ付着が発生しやすくなると考えられる。このことは、前記不定形粉砕トナー母粒子を用いると、得られたトナー自身の付着力が高くなり、現像ローラ上で帯電凝集を起こしやすいためと考えられる。この結果、現像ローラ上に好適なトナー薄層を形成できなくなり、ベタ画像を形成する際に、画像むらや画像濃度低下等が発生し、好適な画像を形成できない傾向があると考えられる。また、前記不定形粉砕トナー母粒子は、上述したように、転写性を低下させ、好適な画像を形成できないようにする傾向があるが、前記球形粉砕トナー母粒子とともに用いることによって、優れた転写性を充分に維持できると考えられる。このことは、前記不定形粉砕トナー母粒子によって、画像中にトナーが転写されない箇所が形成されるような状況になっても、前記球形粉砕トナー母粒子が、その箇所に転写され、いわゆる転写中抜け等の発生を抑制することができることによると考えられる。
【００３６】
また、前記球形粉砕トナー母粒子には、ワックスを実質上含まない。このことは、球形のトナー母粒子を得るために、いわゆる粉砕法により得られたトナー母粒子を、単に熱処理により球形化処理しても、球形化処理中に、トナー母粒子からワックスが染み出し、好適な球形のトナー母粒子が得られにくいと考えられる。単にワックスを含まないトナー母粒子を用いた場合、定着性や転写性等が低下し、高画質な画像が得られにくい傾向がある。この点、ワックスを実質上含まない前記球形粉砕トナー母粒子とともに、ワックスを含む前記不定形粉砕トナー母粒子を用いるので、ワックスを含有したことによる効果を充分に発揮でき、高画質な画像を得ることができると考えられる。
【００３７】
以上のことから、前記不定形粉砕トナー母粒子と前記球形粉砕トナー母粒子とを含有することによって、得られたトナーが、現像ローラへのトナーの付着を抑制でき、転写性及びクリーニング性に優れたものになると考えられる。よって、このトナーを、例えば、上記のような小型タンデム型ハイブリッド現像方式の画像形成装置に用いても、現像ローラへのトナーの付着を抑制でき、高画質な画像が形成できる。
【００３８】
また、前記静電潜像現像用トナーにおいて、前記不定形粉砕トナー母粒子の、円相当径が３〜１０μｍの平均円形度が、０．９３以上０．９７未満であり、前記球形粉砕トナー母粒子の、円相当径が３〜１０μｍの平均円形度が、０．９７以上であることが好ましい。
【００３９】
このような構成によれば、現像ローラへのトナーの付着をより抑制でき、転写性及びクリーニング性により優れたトナーが得られる。
【００４０】
このことは、上述したような前記不定形粉砕トナー母粒子が発揮しうる効果と、前記球形粉砕トナー母粒子が発揮しうる効果との両方を好適に発揮することができることによると考えられる。
【００４１】
また、前記静電潜像現像用トナーにおいて、前記不定形粉砕トナー母粒子と前記球形粉砕トナー母粒子との混合物の、円相当径が３〜１０μｍの平均円形度が、０．９６以上であることが好ましい。
【００４２】
このような構成によれば、転写性により優れたトナーが得られる。このことは、得られたトナーと感光体との接触摩擦係数を充分に小さくできるためであると考えられる。
【００４３】
また、前記静電潜像現像用トナーにおいて、前記結着樹脂が、ポリエステル系樹脂であることが好ましい。
【００４４】
このような構成によれば、現像ローラへのトナーの付着を抑制でき、転写性及びクリーニング性に優れ、さらに、定着性に優れたトナーが得られる。
【発明の効果】
【００４５】
本発明によれば、現像ローラへのトナーの付着を抑制でき、転写性及びクリーニング性に優れた静電潜像現像用トナーを提供することができる。
【図面の簡単な説明】
【００４６】
【図１】本実施形態で用いられる画像形成装置の全体構成を示す概略断面図である。
【図２】図１に示す画像形成装置に備えられる画像形成ユニットの構成を示す概略断面図である。
【図３】クリーニング性評価のための画像を示す概念図である。
【図４】クリーニング性を評価する際の感光体ドラムの状態を示す概略図である。
【発明を実施するための形態】
【００４７】
以下、本発明に係る実施形態について説明するが、本発明は、これらに限定されるものではない。
【００４８】
［静電潜像現像用トナー］
本実施形態に係る静電潜像現像用トナー（単に「トナー」と称する場合もある。）は、結着樹脂、着色剤、及びワックスを含み、粉砕法により製造された不定形粉砕トナー母粒子と、結着樹脂、及び着色剤を含み、ワックスを実質上含まず、粉砕法により製造された粒子を、熱処理により球形化処理された球形粉砕トナー母粒子とを含む。すなわち、前記
不定形粉砕トナー母粒子と、前記球形粉砕トナー母粒子との、性状の異なるトナー母粒子を組み合わせた、いわゆるハイブリッドトナーである。
【００４９】
このような静電潜像現像用トナーは、現像ローラへのトナーの付着を抑制でき、転写性及びクリーニング性に優れている。
【００５０】
このことは、以下のことによると考えられる。
【００５１】
まず、球形化処理された球形粉砕トナー母粒子を含有させることによって、得られるトナーの転写性を向上させることができると考えられる。具体的には、形成された画像中にトナーが転写されなかった箇所が形成される現象、いわゆる転写中抜け等の発生を抑制することができると考えられる。このことは、前記球形粉砕トナー母粒子は、その形状が球形に近く、感光体との接触摩擦係数が小さく、前記球形粉砕トナー母粒子が感光体から剥がれやすくなることによると考えられる。一方、トナーに含有させるトナー母粒子として、前記球形粉砕トナー母粒子のみを含有させると、得られるトナーのクリーニング性が低下し、転写後に感光体上に残留したトナーが除去されにくくなる傾向があった。このことは、前記球形粉砕トナー母粒子が、球形に近いため、転写後に感光体上に残留したトナーを除去するために用いられる、感光体に接触して設けられるクリーニングブレード等のクリーニング装置に引っ掛からずに、すり抜けてしまいやすいためと考えられる。
【００５２】
これに対して、前記不定形粉砕トナー母粒子は、粉砕法により製造されたままの形状であるので、球形に近い形状とは言えず、例えば、いわゆるポテト状の形状をしている。このため、前記不定形粉砕トナー母粒子を含有させることによって、クリーニング性を向上させることができると考えられる。このことは、前記不定形粉砕トナー母粒子がクリーニングブレード等のクリーニング装置に引っ掛かりやすいので、すり抜けてしまいやすい球形粉砕トナー母粒子をも除去することができるためであると考えられる。一方、トナーに含有させるトナー母粒子として、前記不定形粉砕トナー母粒子のみを含有させると、転写性が低下すると考えられる。このことは、前記不定形粉砕トナー母粒子を用いると、得られたトナーに丸みがなくなり、感光体との接触摩擦係数が増大し、転写時にトナーが感光体から剥がれにくくなることによると考えられる。さらに、トナーに含有させるトナー母粒子として、前記不定形粉砕トナー母粒子のみを含有させると、得られたトナーが現像ローラ（現像スリーブ）に付着しやすく、いわゆるスリーブ付着が発生しやすくなると考えられる。このことは、前記不定形粉砕トナー母粒子を用いると、得られたトナー自身の付着力が高くなり、現像ローラ上で帯電凝集を起こしやすいためと考えられる。この結果、現像ローラ上に好適なトナー薄層を形成できなくなり、ベタ画像を形成する際に、画像むらや画像濃度低下等が発生し、好適な画像を形成できない傾向があると考えられる。また、前記不定形粉砕トナー母粒子は、上述したように、転写性を低下させ、好適な画像を形成できないようにする傾向があるが、前記球形粉砕トナー母粒子とともに用いることによって、優れた転写性を充分に維持できると考えられる。このことは、前記不定形粉砕トナー母粒子によって、画像中にトナーが転写されない箇所が形成されるような状況になっても、前記球形粉砕トナー母粒子が、その箇所に転写され、いわゆる転写中抜け等の発生を抑制することができることによると考えられる。
【００５３】
また、前記球形粉砕トナー母粒子には、ワックスを実質上含まない。このことは、球形のトナー母粒子を得るために、いわゆる粉砕法により得られたトナー母粒子を、単に熱処理により球形化処理しても、球形化処理中に、トナー母粒子からワックスが染み出し、好適な球形のトナー母粒子が得られにくいと考えられる。単にワックスを含まないトナー母粒子を用いた場合、定着性等が低下し、高画質な画像が得られにくい傾向がある。この点、ワックスを実質上含まない前記球形粉砕トナー母粒子とともに、ワックスを含む前記不定形粉砕トナー母粒子を用いるので、ワックスを含有したことによる効果を充分に発揮でき、高画質な画像を得ることができると考えられる。
【００５４】
以上のことから、前記不定形粉砕トナー母粒子と前記球形粉砕トナー母粒子とを含有することによって、得られたトナーが、現像ローラへのトナーの付着を抑制でき、転写性及びクリーニング性に優れたものになると考えられる。よって、このトナーを、例えば、上記のような小型タンデム型ハイブリッド現像方式の画像形成装置に用いても、現像ローラへのトナーの付着を抑制でき、高画質な画像が形成できる。
【００５５】
また、球形粉砕トナー母粒子は、その円相当径が３〜１０μｍの平均円形度が０．９７以上であることが好ましい。球形粉砕トナー母粒子の平均円形度が小さすぎると、球形化処理が不充分であり、充分に球形に近い形状とは言えず、球形粉砕トナー母粒子を含有させることにより、得られたトナーの転写性を高めるという効果を充分に発揮できない可能性がある。また、前記平均円形度が０．９７以上であると、走査型電子顕微鏡（ＳＥＭ）等で、そのトナー母粒子を観察すると、その観察像が真円に近いものとなっており、球形のトナー母粒子と言える。この形状が、トナーの転写性を高める効果を発揮させるものと考えられる。
【００５６】
また、不定形粉砕トナー母粒子は、その円相当径が３〜１０μｍの平均円形度が、０．９３以上０．９７未満であることが好ましい。不定形粉砕トナー母粒子の平均円形度が小さすぎると、球形粉砕トナー母粒子を含有させて、トナーの転写性を高めるとは言え、得られたトナーの転写性が不充分になる可能性がある。さらに、スリーブ付着が発生し、好適な画像を形成できない可能性もあった。また、不定形粉砕トナー母粒子の平均円形度が大きすぎると、得られたトナーのクリーニング性を高めることができない可能性がある。また、粉砕法で得られたトナー母粒子は、球形化処理を施していない場合、不定形粉砕トナー母粒子の平均円形度が大きくなりすぎことは、ほとんどないと考えられる。また、前記平均円形度が０．９７未満であると、走査型電子顕微鏡（ＳＥＭ）等で、そのトナー母粒子を観察すると、その観察像が真円とは言えず、いわゆるポテト状の形状に近いものとなっており、不定形のトナー母粒子と言える。この形状が、トナーのクリーニング性を高める効果を発揮させるものと考えられる。
【００５７】
また、前記不定形粉砕トナー母粒子と前記球形粉砕トナー母粒子との混合物、すなわち、ハイブリッドトナーを構成するトナー母粒子の、円相当径が３〜１０μｍの平均円形度が、０．９６以上であることが好ましい。この混合物の平均円形度が小さすぎると、球形粉砕トナー母粒子を含有させて、トナーの転写性を高めるとは言え、得られたトナーの転写性が不充分になるおそれがある。また、スリーブ付着が発生し、好適な画像を形成できないおそれもあった。
【００５８】
ここでの平均円形度は、円相当径が３〜１０μｍの平均円形度であれば、特に限定されない。具体的には、例えば、フロー式粒子像分析装置によって測定される投影面積円相当径が３〜１０μｍの粒子の２次元投影像と同面積である円の周囲長を、フロー式粒子像分析装置によって測定される前記２次元投影像の周囲長で除することにより求められた円形度の平均値等が挙げられる。また、フロー式粒子像分析装置としては、特に限定されないが、例えば、シスメックス株式会社製のＦＰＩＡ−２１００やＦＰＩＡ−３０００等を用いることができる。
【００５９】
円相当径が３〜１０μｍの粒子（トナー母粒子）の平均円形度は、具体的には、以下のようにして測定した値等が挙げられる。
【００６０】
まず、フロー式粒子像分析装置（シスメックス株式会社製のＦＰＩＡ−３０００）に測定対象物である粒子（平均円形度を測定する粒子）を装入する。そして、装入された粒子全体の中から、投影面積円相当径が３〜１０μｍの粒子の２次元投影像を、２３℃６０％ＲＨの環境下で測定した。すなわち、測定の対象を、投影面積円相当径が３〜１０μｍの粒子に限定して、２３℃６０％ＲＨの環境下で、２次元投影像を測定した。そして、得られた２次元投影像を、５１２×５１２の画像処理解像度（０．３μｍ×０．３μｍの画素）で画像処理したときの周囲長（Ｌ）を測定する。次に、前記２次元投影像と同面積である円の周囲長（Ｌ０）と、下記式（Ｉ）を用いて、個々の粒子の円形度を算出する。
【００６１】
ａ＝Ｌ０／Ｌ      （Ｉ）
式（Ｉ）中、ａは、円形度を示し、Ｌは、前記２次元投影像を画像処理したときの周囲長を示し、Ｌ０は、前記２次元投影像と同面積である円の周囲長を示す。
【００６２】
最後に、投影面積円相当径が３〜１０μｍの粒子における個々の粒子の円形度ａの総和を、測定した投影面積円相当径が３〜１０μｍの粒子の個数で除した値を、円相当径が３〜１０μｍの粒子の平均円形度と定義する。
【００６３】
また、投影面積円相当径が３μｍ以下のトナー母粒子は、トナー母粒子の粒度分布から外れており、その量のトナー母粒子全体に対する割合は少ない。また、このような場合、その円形度を測定しても、外添剤の割合が多く、適切な円形度を測定できない。また、投影面積円相当径が１０μｍを超えるトナー母粒子も、トナー母粒子の粒度分布から外れており、その量のトナー母粒子全体に対する割合は少ない。このような１０μｍを超える円相当径のものは、実際には、トナー母粒子が凝集したものが多く、適切な円形度を測定できない。また、ハイブリッド現像方式を用いた画像形成装置において、スリーブ付着の発生したトナーを構成するトナー母粒子の粒子径を調査したところ、多くが投影面積円相当径で３〜１０μｍであった。そして、形成された画像中にトナーが転写されなかった箇所が形成される現象、いわゆる転写中抜けを誘発するものも、多くが投影面積円相当径で３〜１０μｍであった。
【００６４】
以上のことから、ここでは、投影面積円相当径が３〜１０μｍのトナー母粒子の平均円形度に着目し、これらを調整することによって、現像ローラへのトナーの付着をより抑制でき、転写性及びクリーニング性により優れたものになると考えられる。
【００６５】
＜不定形粉砕トナー母粒子＞
前記不定形粉砕トナー母粒子は、結着樹脂、着色剤、及びワックスを含み、粉砕法により製造されたものである。また、前記不定形粉砕トナー母粒子は、上述したように、その円相当径が３〜１０μｍの平均円形度が、０．９３以上０．９７未満であることが好ましい。
【００６６】
（結着樹脂）
前記結着樹脂としては、従来からトナー母粒子の結着樹脂として用いられるものであれば、特に制限なく用いることができる。その具体例としては、例えば、スチレン系樹脂、アクリル系樹脂、スチレン−アクリル系共重合体、ポリエチレン系樹脂、ポリプロピレン系樹脂、塩化ビニル系樹脂、ポリエステル系樹脂、ポリアミド系樹脂、ポリウレタン系樹脂、ポリビニルアルコール系樹脂、ビニルエーテル系樹脂、Ｎ−ビニル系樹脂、スチレン−ブタジエン樹脂等の熱可塑性樹脂等が好ましく用いられる。この中でも、ポリエステル系樹脂が、比較的軟化点が低く、低温定着性に優れ、非オフセット温度範囲が広い点から、好ましく用いられる。
【００６７】
ポリエステル系樹脂としては、アルコール成分とカルボン酸成分との縮重合又は共縮重合によって得られるものが用いられる。ポリエステル系樹脂を合成する際に用いられる成分としては、以下のものが挙げられる。
【００６８】
まず、２価又は３価以上のアルコール成分としては、エチレングリコール、ジエチレングリコール、トリエチレングリコール、１，２−プロピレングリコール、１，３−プロピレングリコール、１，４−ブタンジオール、ネオペンチルグリコール、１，４−ブテンジオール、１，５−ペンタンジオール、１，６−ヘキサンジオール、１，４−シクロヘキサンジメタノール、ジプロピレングリコール、ポリエチレングリコール、ポリプロピレングリコール、ポリテトラメチレングリコール等のジオール類；ビスフェノールＡ、水素添加ビスフェノールＡ、ポリオキシエチレン化ビスフェノールＡ、ポリオキシプロピレン化ビスフェノールＡ等のビスフェノール類；ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、ジグリセロール、２−メチルプロパントリオール、２−メチル−１，２，４−ブタントリオール、トリメチロールエタン、トリメチロールプロパン、１，３，５−トリヒドロキシメチルベンゼン等の２価又は３価以上のアルコール類が挙げられる。
【００６９】
次に、２価又は３価以上のカルボン酸成分としては、２価又は３価カルボン酸、この酸無水物又はこの低級アルキルエステルが挙げられる。２価カルボン酸としては、マレイン酸、フマール酸、シトラコン酸、イタコン酸、グルタコン酸、フタル酸、イソフタル酸、テレフタル酸、シクロヘキサンジカルボン酸、コハク酸、アジピン酸、セバチン酸、アゼライン酸、マロン酸、あるいはｎ−ブチルコハク酸、ｎ−ブテニルコハク酸、イソブチルコハク酸、イソブテニルコハク酸、ｎ−オクチルコハク酸、ｎ−オクテニルコハク酸、ｎ−ドデシルコハク酸、ｎ−ドデセニルコハク酸、イソドデシルコハク酸、イソドデセニルコハク酸等のアルキル又はアルケニルコハク酸等が挙げられる。３価以上のカルボン酸としては、１，２，４−ベンゼントリカルボン酸（トリメリット酸）、１，２，５−ベンゼントリカルボン酸、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、エンポール三量体酸等が挙げられる。
【００７０】
そして、ポリエステル系樹脂の軟化点は、８０〜１５０℃であることが好ましく、９０〜１４０℃であることがより好ましい。
【００７１】
また、ポリスチレン系樹脂としては、スチレンの単独重合体のほか、スチレンと、スチレンと共重合可能な他の共重合モノマーとの共重合体が挙げられる。他の共重合モノマーとしては、ｐ−クロルスチレン；ビニルナフタレン；エチレン、プロピレン、ブチレン、イソブチレン等のエチレン不飽和モノオレフィン類；塩化ビニル、臭化ビニル、弗化ビニル等のハロゲン化ビニル；酢酸ビニル、プロピオン酸ビニル、ベンゾエ酸ビニル、酪酸ビニル等のビニルエステル類；アクリル酸メチル、アクリル酸エチル、アクリル酸ｎ−ブチル、アクリル酸イソブチル、アクリル酸ドテシル、アクリル酸ｎ−オクチル、アクリル酸２−クロルエチル、アクリル酸フェニル、α−クロルアクリル酸メチル、メタアクリル酸メチル、メタアクリル酸エチル、メタアクリル酸ブチル等の（メタ）アクリル酸エステル；アクリロニトリル、メタアクリロニトリル、アクリルアミド等の他のアクリル酸誘導体；ビニルメチルエーテル、ビニルイソブチルエーテル等のビニルエーテル類；ビニルメチルケトン、ビニルエチルケトン、メチルイソプロペニルケトン等のビニルケトン類；Ｎ−ビニルピロール、Ｎ−ビニルカルバゾール、Ｎ−ビニルインドール、Ｎ−ビニルピロリデン等のＮ−ビニル化合物等が挙げられる。これらは、１種を単独で、又は２種以上を組み合わせてスチレン単量体と共重合させることができる。
【００７２】
結着樹脂としては、定着性が良好な観点から上記のような熱可塑性樹脂を用いることが好ましいが、熱可塑性樹脂のみを使用する必要はなく、架橋剤を添加したり、熱硬化性樹脂を一部使用してもよい。このように結着樹脂内に一部架橋構造を導入することにより、定着性を低下させることなく、トナーの保存安定性、形態保持性、及び耐久性を向上させることができる。
【００７３】
上記のような熱硬化性樹脂としては、例えば、エポキシ系樹脂やシアネート系樹脂等を使用することができる。より具体的には、ビスフェノールＡ型エポキシ樹脂、水素化ビスフェノールＡ型エポキシ樹脂、ノボラック型エポキシ樹脂、ポリアルキレンエーテル型エポキシ樹脂、環状脂肪族型エポキシ樹脂、シアネート樹脂等が挙げられる。これらは、単独で用いても、２種以上を組み合わせて用いてもよい。
【００７４】
結着樹脂のガラス転移点（Ｔｇ）としては、５０〜６５℃であることが好ましく、５０〜６０℃であることがより好ましい。結着樹脂のガラス転移点が５０℃よりも低い場合には、画像形成装置の使用時にトナー同士が現像器内で融着したり、トナー容器の輸送時や倉庫等での保管時にトナー同士が一部融着し、保存安定性が低下する可能性がある。また、樹脂強度が低いため、感光体へのトナー付着が生じる可能性がある。一方、ガラス転移点が６５℃よりも高い場合には、トナーの低温定着性が低下する可能性がある。尚、結着樹脂のガラス転移点は、示差走査熱量計（ＤＳＣ）を用いて、比熱の変化点から求めることができる。より具体的には、測定装置としてセイコーインスツルメンツ社製の示差走査熱量計ＤＳＣ−６２００を用い、測定試料１０ｍｇをアルミパン中に入れ、リファレンスとして空（から）のアルミパンを使用し、測定温度範囲２５〜２００℃、昇温速度１０℃／分で常温常湿下にて吸熱曲線を測定し、得られた吸熱曲線の変化点よりガラス転移点を求めることができる。
【００７５】
（着色剤）
前記着色剤としては、トナーとして所望の色になるように、公知の顔料や染料を用いることができる。具体的には、例えば、色に応じて、以下のような着色剤が挙げられる。
【００７６】
黒色顔料としては、例えば、アセチレンブラック、ランプブラック、アニリンブラック等のカーボンブラック等が挙げられる。黄色顔料としては、例えば、黄鉛、亜鉛黄、カドミウムイエロー、黄色酸化鉄、ミネラルファストイエロー、ニッケルチタンイエロー、ネーブルスイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１８０等が挙げられる。橙色顔料としては、例えば、赤口黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫ等が挙げられる。赤色顔料として、ベンガラ、カドミウムレッド、鉛丹、硫化水銀カドミウム、パーマネントレッド４Ｒ、リソールレッド、ピラゾロンレッド、ウオッチングレッドカルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２３８等が挙げられる。紫色顔料としては、例えば、マンガン紫、ファストバイオレットＢ、メチルバイオレットレーキ等が挙げられる。青色顔料としては、例えば、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣ、Ｃ．Ｉ．ピグメントブルー１５：３（銅フタロシアニンブルー顔料）等が挙げられる。緑色顔料としては、例えば、クロムグリーン、酸化クロム、ピグメントグリーンＢ、マラカイトグリーンレーキ、ファナルイエローグリーンＧ等が挙げられる。白色顔料としては、例えば、亜鉛華、酸化チタン、アンチモン白、硫化亜鉛、バライト粉、炭酸バリウム、クレー、シリカ、ホワイトカーボン、タルク、アルミナホワイト等が挙げられる。例えば、シアントナーの着色剤としては、Ｃ．Ｉ．ピグメントブルー１５：３（銅フタロシアニンブルー顔料）が好ましい。また、染料としては、例えば、アシッドバイオレット等が挙げられる。
【００７７】
前記着色剤の含有量としては、特に限定されないが、好適な画像濃度を達成するためにも、前記結着樹脂１００質量部に対して、１〜１０質量部であることが好ましい。
【００７８】
（ワックス）
前記ワックスは、定着性やオフセット性を向上させるために配合される。
【００７９】
前記ワックスとしては、従来からトナー母粒子のワックス類として用いられるものであれば、特に制限なく用いることができる。好ましくは、例えば、ポリエチレンワックスやポリプロピレンワックス等のオレフィン系ワックス、ポリテトラフルオロエチレン系ワックス等のフッ素樹脂系ワックス、フィッシャートロプシュワックス、パラフィンワックス、エステルワックス、モンタンワックス、ライスワックス等が挙げられる。これらワックスは単独で用いても、２種以上を組み合せて用いてもよい。かかるワックスを添加することにより、オフセット性や像スミアリングをより効率的に防止することができる。
【００８０】
前記ワックスの含有量としては、特に限定されないが、前記不定形粉砕トナー母粒子及び前記球形粉砕トナー母粒子の合計１００質量部に対して、１〜５質量部であることが好ましい。ワックスの含有量が少なすぎる場合には、オフセット性や像スミアリング等を効率的に防止することができない可能性がある。一方、ワックスの配合量が多すぎる場合には、トナー同士が融着してしまい、保存安定性が低下する可能性がある。
【００８１】
（電荷制御剤）
前記不定形粉砕トナー母粒子には、トナーの摩擦帯電性等の帯電性を制御するために、電荷制御剤を含有させることが一般的である。前記電荷制御剤は、帯電レベルや帯電立ち上がり特性（短時間で、一定の電荷レベルに帯電するかの指標）を著しく向上させ、耐久性や安定性に優れた特性等を得るために配合される。すなわち、トナーを正帯電させて現像に供する場合には、正帯電性の電荷制御剤（正帯電性電荷制御剤）を添加することができ、負帯電させて現像に供する場合には、負帯電性の電荷制御剤（負帯電性電荷制御剤）を添加することができる。
【００８２】
前記電荷制御剤としては、従来からトナー母粒子の電荷制御剤として用いられるものであれば、特に制限なく用いることができる。
【００８３】
正帯電性の電荷制御剤の具体例としては、例えば、ピリダジン、ピリミジン、ピラジン、オルトオキサジン、メタオキサジン、パラオキサジン、オルトチアジン、メタチアジン、パラチアジン、１，２，３−トリアジン、１，２，４−トリアジン、１，３，５−トリアジン、１，２，４−オキサジアジン、１，３，４−オキサジアジン、１，２，６−オキサジアジン、１，３，４−チアジアジン、１，３，５−チアジアジン、１，２，３，４−テトラジン、１，２，４，５−テトラジン、１，２，３，５−テトラジン、１，２，４，６−オキサトリアジン、１，３，４，５−オキサトリアジン、フタラジン、キナゾリン、キノキサリン等のアジン化合物；アジンファストレッドＦＣ、アジンファストレッド１２ＢＫ、アジンバイオレットＢＯ、アジンブラウン３Ｇ、アジンライトブラウンＧＲ、アジンダークグリーンＢＨ／Ｃ、アジンディープブラックＥＷ及びアジンディーブラック３ＲＬ等のアジン化合物からなる直接染料；ニグロシン、ニグロシン塩、ニグロシン誘導体等のニグロシン化合物；ニグロシンＢＫ、ニグロシンＮＢ、ニグロシンＺ等のニグロシン化合物からなる酸性染料；ナフテン酸又は高級脂肪酸の金属塩類；アルコキシル化アミン；アルキルアミド；ベンジルメチルヘキシルデシルアンモニウム、デシルトリメチルアンモニウムクロライド等の４級アンモニウム塩が挙げられる。これらは、単独で用いても、２種以上を組み合せて用いてもよい。特に、ニグロシン化合物は、より迅速な立ち上がり性が得られる観点から、正帯電性トナーとしての使用に最適である。
【００８４】
また、前記正帯電性電荷制御剤として、４級アンモニウム塩、カルボン酸塩又はカルボキシル基を官能基として有する樹脂又はオリゴマ−等も使用することができる。より具体的には、４級アンモニウム塩を有するスチレン系樹脂、４級アンモニウム塩を有するアクリル系樹脂、４級アンモニウム塩を有するスチレン−アクリル系樹脂、４級アンモニウム塩を有するポリエステル系樹脂、カルボン酸塩を有するスチレン系樹脂、カルボン酸塩を有するアクリル系樹脂、カルボン酸塩を有するスチレン−アクリル系樹脂、カルボン酸塩を有するポリエステル系樹脂、カルボキシル基を有するポリスチレン系樹脂、カルボキシル基を有するアクリル系樹脂、カルボキシル基を有するスチレン−アクリル系樹脂、カルボキシル基を有するポリエステル系樹脂等が挙げられる。これらは、単独で用いても、２種以上を組み合わせて用いてもよい。
【００８５】
特に、４級アンモニウム塩を官能基として有するスチレン−アクリル系共重合樹脂は、帯電量を所望の範囲内の値に容易に調節することができる観点から、最適である。この場合において、上記スチレン単位と共重合させる好ましいアクリル系コモノマーとしては、アクリル酸メチル、アクリル酸エチル、アクリル酸ｎ−プロピル、アクリル酸ｉｓｏ−プロピル、アクリル酸ｎ−ブチル、アクリル酸ｉｓｏ−ブチル、アクリル酸２−エチルヘキシル、メタアクリル酸メチル、メタアクリル酸エチル、メタアクリル酸ｎ−ブチル、メタアクリル酸ｉｓｏ−ブチル等の（メタ）アクリル酸アルキルエステルが挙げられる。また、４級アンモニウム塩としては、ジアルキルアミノアルキル（メタ）アクリレートから第４級化の工程を経て誘導される単位が用いられる。誘導されるジアルキルアミノアルキル（メタ）アクリレートとしては、例えば、ジメチルアミノエチル（メタ）アクリレート、ジエチルアミノエチル（メタ）アクリレート、ジプロピルアミノエチル（メタ）アクリレート、ジブチルアミノエチル（メタ）アクリレート等のジ（低級アルキル）アミノエチル（メタ）アクリレート；ジメチルメタクリルアミド、ジメチルアミノプロピルメタクリルアミドが好ましく用いられる。また、ヒドロキシエチル（メタ）アクリレート、ヒドロキシプロピル（メタ）アクリレート、２−ヒドロキシブチル（メタ）アクリレート、Ｎ−メチロール（メタ）アクリルアミド等のヒドロキシ基含有重合性モノマーを重合時に併用することもできる。
【００８６】
負帯電性を示す電荷制御剤としては、例えば、有機金属錯体、キレート化合物が有効である。キレート化合物の例として、アルミニウムアセチルアセトナート、鉄（ＩＩ）アセチルアセトナート、３，５−ジ−ｔｅｒｔ−ブチルサリチル酸クロム等が挙げられる。有機金属錯体としては、アセチルアセトン金属錯体、サリチル酸系金属錯体又は塩が好ましく、サリチル酸系金属錯体又はサリチル酸系金属塩が特に好ましい。
【００８７】
前記電荷制御剤の含有量としては、前記不定形粉砕トナー母粒子１００質量部に対して、０．５〜１５質量部であることが好ましく、０．５〜８質量部であることがより好ましく、０．５〜７質量部であることがさらに好ましい。電荷制御剤の含有量が少なすぎる場合には、所定極性にトナーを安定して帯電することが困難となる可能性がある。よって、このような所定極性にトナーを安定して帯電することが困難となったトナーを用いて静電潜像の現像を行って画像形成を行ったとき、画像濃度が低くなったり、画像濃度を一定に維持しにくくなるおそれがある。また、電荷制御剤の分散不良が起こりやすく、いわゆるカブリの原因となったり、感光体汚染が激しくなる等の傾向がある。一方、電荷制御剤の添加量が多すぎる場合には、耐環境性、特に高温高湿下での帯電不良、画像不良の原因となり、感光体汚染等の欠点が生じやすくなる可能性がある。
【００８８】
（製造方法）
前記不定形粉砕トナー母粒子の製造方法としては、粉砕法で製造されるものであれば、特に限定されない。具体的には、例えば、以下のようにして製造することができる。
【００８９】
まず、上記の、結着樹脂、着色剤、及びワックス等のトナー母粒子の各成分を混合機等で混合する。前記混合機としては、公知のものを使用でき、例えば、ヘンシェルミキサ、スーパーミキサ、メカノミル等のヘンシェルタイプの混合装置、オングミル、ハイブリダイゼーションシステム、コスモシステム等が挙げられる。この中でも、ヘンシェルミキサが好ましい。
【００９０】
次に、得られた混合物を混練機等で溶融混練する。前記混練機としては、公知のものを使用でき、例えば、２軸押出機等の押出機、三本ロールミル、ラボブラストミル等が挙げられ、押出機が好適に用いられる。また、溶融混練時の温度としては、前記結着樹脂の軟化点以上であって、前記結着樹脂の熱分解温度未満の温度であることが好ましい。
【００９１】
次に、得られた溶融混練物を冷却して固形物とし、その固形物を粉砕機等で粉砕する。前記粉砕機としては、公知のものを使用でき、例えば、超音速ジェット気流を利用して粉砕するジェット式粉砕機（ジェットミル）等の気流式粉砕機、ターボミル等の機械式粉砕機や衝撃式粉砕機等が挙げられ、機械式粉砕機、特にターボミルが好適に用いられる。
【００９２】
最後に、得られた粉砕物を分級機等で分級する。分級することによって、過粉砕物や粗粉を除去することができ、所望の不定形粉砕トナー母粒子を得ることができる。前記分級機としては、公知のものを使用でき、例えば、エルボージェット分級機等の旋回式風力分級機（ロータリー式風力分級機）等の風力分級機や遠心力分級機等が挙げられ、風力分級機、特にエルボージェット分級機が好適に用いられる。
【００９３】
＜球状粉砕トナー母粒子＞
前記球状粉砕トナー母粒子は、結着樹脂、及び着色剤を含み、ワックスを実質上含まず、粉砕法により製造された着色粒子を、熱処理により球形化処理されたものである。また、前記球形粉砕トナー母粒子は、球形化処理によって球形化されたものであり、上述したように、その円相当径が３〜１０μｍの平均円形度が、０．９７以上であることが好ましい。
【００９４】
（結着樹脂）
前記結着樹脂としては、従来からトナー母粒子の結着樹脂として用いられるものであれば、特に制限なく用いることができる。具体的には、例えば、前記不定形粉砕トナー母粒子での結着樹脂と同様のもの等が挙げられる。そして、その含有量の好適範囲も、前記不定形粉砕トナー母粒子での含有量の好適範囲と同様の範囲が挙げられる。
【００９５】
また、前記結着樹脂としては、前記不定形粉砕トナー母粒子での結着樹脂と同様、ポリエステル系樹脂であることが好ましい。前記結着樹脂として、ポリエステル系樹脂を用いることによって、定着性が高まる。さらに、球状のトナー母粒子として、いわゆる重合法で得られたものを用いた場合、ポリエステル系樹脂を結着樹脂としたものを得ることが困難である。これに対して、本実施形態によれば、球状のトナー母粒子として、ポリエステル系樹脂を結着樹脂としたものを容易に得ることができる。さらに、不定形のトナー母粒子としても、ポリエステル系樹脂を結着樹脂としたものを容易に得ることができる。よって、本実施形態によれば、不定形粉砕トナー母粒子と球状粉砕トナー母粒子との、形状が異なるトナー母粒子を含み、その形状が異なるトナー母粒子を構成する結着樹脂が、ともにポリエステル系樹脂であるものを得ることができる。そうすることによって、現像ローラへのトナーの付着を抑制でき、転写性及びクリーニング性に優れ、さらに、定着性に優れたトナーが得られる。
【００９６】
（着色剤）
前記着色剤としては、トナーとして所望の色になるように、公知の顔料や染料を用いることができる。具体的には、例えば、前記不定形粉砕トナー母粒子での着色剤と同様のもの等が挙げられる。そして、その含有量の好適範囲も、前記不定形粉砕トナー母粒子での含有量の好適範囲と同様の範囲が挙げられる。
【００９７】
（ワックス）
前記球状粉砕トナー母粒子には、上述したように、ワックスを実質上含まない。そうすることによって、結着樹脂、及び着色剤を含み、ワックスを実質上含まず、粉砕法により製造された着色粒子を、熱処理することによって、球形化処理を施すことができる。よって、結着樹脂、及び着色剤を含んだ球状のトナー母粒子を得ることができる。これに対して、結着樹脂、着色剤、及びワックスを含む粉砕トナー母粒子を、熱処理して球形化処理しようとすると、熱処理中、ワックスが染み出してしまう。よって、熱処理して球形化処理して得られたトナー母粒子は、熱処理前の粒子にワックスを含んでいても、得られたトナー母粒子に好適量のワックスが含まれていないものである。また、ワックスの含有状態も、トナー母粒子中で均一ではない傾向がある。本実施形態では、ワックスを実質上含まず、結着樹脂、及び着色剤を含んだ球状粉砕トナー母粒子を、ワックスを含む不定形粉砕トナー母粒子とともに用いることによって、形状の異なるトナー母粒子を共存させることによる効果と、ワックスを含有させることによる効果とをともに発揮させることができる。よって、現像ローラへのトナーの付着を抑制でき、転写性及びクリーニング性に優れた静電潜像現像用トナーを得ることができると考えられる。
【００９８】
（電荷制御剤）
前記球状粉砕トナー母粒子には、前記不定形粉砕トナー母粒子同様、トナーの摩擦帯電性等の帯電性を制御するために、電荷制御剤を含有させることが一般的である。その電荷制御剤としては、例えば、前記不定形粉砕トナー母粒子での電荷制御剤と同様のもの等が挙げられる。そして、その含有量の好適範囲も、前記不定形粉砕トナー母粒子での含有量の好適範囲と同様の範囲が挙げられる。
【００９９】
（製造方法）
前記球状粉砕トナー母粒子の製造方法としては、結着樹脂、及び着色剤を含み、ワックスを実質上含まず、粉砕法により製造された着色粒子を、熱処理により球形化処理する方法であれば、特に限定されない。具体的には、例えば、以下のようにして製造することができる。
【０１００】
まず、前記着色粒子は、ワックスを含有させないこと以外、前記不定形粉砕トナー母粒子の製造方法と同様の方法で製造することができる。
【０１０１】
そして、得られた着色粒子を、熱処理により球形化処理する。そうすることによって、前記球状粉砕トナー母粒子が得られる。その球形化処理としては、着色粒子を熱処理して、粒子の円形度を高めることができる処理であれば、特に限定されない。具体的には、前記着色粒子に熱風を接触させる処理等が挙げられる。より具体的には、例えば、前記着色粒子を供給用空気とともにエアロゾルの状態で、熱処理装置に供給し、その後、前記熱処理装置内で、前記着色粒子に所定温度の熱風を吹き付ける。また、熱風の温度としては、例えば、２００℃程度等が挙げられる。また、前記熱処理装置としては、例えば、日本ニューマチック工業株式会社製のサフュージョン等が挙げられる。
【０１０２】
（トナーの製造方法）
前記静電荷像現像用トナーは、前記不定形粉砕トナー母粒子と前記球状粉砕トナー母粒子とを含んでいればよく、例えば、前記不定形粉砕トナー母粒子及び前記球状粉砕トナー母粒子からなるものであってもよいし、前記不定形粉砕トナー母粒子及び前記球状粉砕トナー母粒子に外添剤を外添して得られるものであってもよい。
【０１０３】
＜混合＞
まず、前記不定形粉砕トナー母粒子と前記球状粉砕トナー母粒子とを混合機等で混合する。前記混合機としては、公知のものを使用でき、例えば、ヘンシェルミキサ、スーパーミキサ、メカノミル等のヘンシェルタイプの混合装置、オングミル、ハイブリダイゼーションシステム、コスモシステム等が挙げられる。この中でも、ヘンシェルミキサが好ましい。
【０１０４】
その際、前記不定形粉砕トナー母粒子と前記球状粉砕トナー母粒子との混合比は、質量比で、２：１〜１：２であることが好ましい。前記不定形粉砕トナー母粒子が前記球状粉砕トナー母粒子に対して少なすぎると、クリーニング性が低下する可能性がある。また、前記球状粉砕トナー母粒子が前記不定形粉砕トナー母粒子に対して少なすぎると、転写性が低下する可能性がある。また、現像ローラへのトナーの付着が発生する可能性もある。
【０１０５】
なお、前記静電荷像現像用トナーが、前記不定形粉砕トナー母粒子及び前記球状粉砕トナー母粒子からなるものの場合、前記混合によって、得られる。
【０１０６】
＜外添＞
次に、前記不定形粉砕トナー母粒子及び前記球状粉砕トナー母粒子に外添剤を外添して得られたトナーの場合、前記不定形粉砕トナー母粒子と前記球状粉砕トナー母粒子との混合物に外添処理を施す。なお、前記静電荷像現像用トナーは、前記不定形粉砕トナー母粒子及び前記球状粉砕トナー母粒子に外添される外添剤を含有させることが一般的である。
【０１０７】
前記外添処理としては、従来公知の外添処理であれば、限定なく用いることができる。具体的には、例えば、前記不定形粉砕トナー母粒子及び前記球状粉砕トナー母粒子に外添剤を添加し、攪拌機等で攪拌させることによって、前記不定形粉砕トナー母粒子及び前記球状粉砕トナー母粒子の表面に外添剤を付着又は固着させる処理である。
【０１０８】
前記外添剤としては、トナーの外添剤として用いることができるものであれば、特に限定されない。具体的には、例えば、コロイダルシリカ粒子や疎水性シリカ粒子等のシリカ粒子、酸化チタン粒子、アルミナ粒子、マグネタイト粒子、及び炭化ケイ素粒子等が挙げられる。この中でも、シリカ粒子及び酸化チタン粒子が、流動性、帯電性、及び研磨性に優れる点から好ましく、シリカ粒子と酸化チタン粒子との併用がより好ましい。また、前記外添剤としては、上記外添剤を単独で用いてもよいし、２種以上を組み合わせて用いてもよい。
【０１０９】
また、前記外添剤の含有量は、前記不定形粉砕トナー母粒子及び前記球状粉砕トナー母粒子の合計１００質量部に対して、０．２〜３質量部であることが好ましい。
【０１１０】
前記攪拌機としては、従来公知の攪拌機を限定なく使用できる。具体的には、例えば、タービン型攪拌機、ヘンシェルミキサ、スーパーミキサ等の一般的な攪拌機等が挙げられる。
【０１１１】
［現像剤］
前記静電荷像現像用トナーは、前記静電荷像現像用トナーを含み、キャリアを含まない１成分現像剤として用いてもよいし、前記静電荷像現像用トナーを含み、さらにキャリアを含む２成分現像剤として用いてもよいが、前記静電荷像現像用トナーとキャリアとを含む２成分現像剤が好適に用いられる。ここでは、２成分現像剤について説明する。
【０１１２】
＜キャリア＞
前記キャリアとしては、現像剤のキャリアとして用いられるものであれば、特に限定されない。具体的には、例えば、キャリアコア材である磁性体粒子の表面を樹脂で被覆したものを用いることができる。キャリアコア材としては、具体的には、鉄、ニッケル、コバルト等の磁性体金属、これらの合金、希土類を含有する合金類、ヘマタイト、マグネタイト、マンガン−亜鉛系フェライト、ニッケル−亜鉛系フェライト、マンガン−マグネシウム系フェライト、リチウム系フェライト等のソフトフェライト、銅−亜鉛系フェライト等の鉄系酸化物、これらの混合物等の磁性体材料を、焼結及びアトマイズ等を行うことによって製造した磁性体粒子が挙げられる。
【０１１３】
上述のようにして得られたキャリアコア材の表面を被覆する表面コート剤として、例えば、ポリテトラフルオロエチレン、ポリクロロトリフルオロエチレン、ポリフッ化ビニリデン等のフッ素系結着樹脂が挙げられる。
【０１１４】
キャリアの粒子径は、一般に電子顕微鏡法による粒径で表して２０〜２００μｍの範囲内であることが好ましく、３０〜１５０μｍの範囲内であることがより好ましい。キャリアの見掛け密度は、磁性材料を主体とする場合は磁性体の組成や表面構造等によっても相違するが、一般に２．４〜３．０ｇ／ｃｍ３の範囲内であることが好ましい。
【０１１５】
前記トナーとキャリアとを含む２成分現像剤中のトナー濃度は、３〜２０質量％であることが好ましく、５〜１５質量％であることがより好ましい。トナー濃度が低すぎる場合には、画像濃度が薄くなりすぎる傾向がある。一方、トナー濃度が高すぎる場合には、現像装置内でトナー飛散が発生し、機内汚れや転写紙上の所望しない箇所にトナーが付着する不具合が生じる虞がある。
【０１１６】
このような現像剤は、前記トナーを前記磁性キャリアと適切な割合で混合した２成分現像剤であり、例えば、後述の画像形成装置で使用することができる。
【０１１７】
［画像形成装置］
前記静電荷像現像用トナー、及び前記静電荷像現像用トナーを含む現像剤を用いる画像形成装置について説明する。
【０１１８】
図１は、本実施形態で用いられる画像形成装置の全体構成を示す概略断面図である。画像形成装置１は、電子写真法によって給紙カセット２２から送り出された記録紙に所定の画像を形成する装置である。画像形成装置１の画像形成装置本体２内には、水平方向に図１の左から右に向かって、ブラック用画像形成ユニット３、イエロー用画像形成ユニット４、シアン用画像形成ユニット５及びマゼンタ用画像形成ユニット６が順に配置されている。
【０１１９】
図２は、図１に示す画像形成装置に備えられる画像形成ユニット３の構成を示す概略断面図である。図２に示す画像形成ユニット３は、その他の画像形成ユニット４、５及び６と同様に、感光体ドラム１０、帯電装置１２、露光装置１４、現像装置１００、転写装置１６、クリーニング装置１８を備えている。画像形成装置１は小型化を図るために、縦型の現像装置１００を感光ドラム１０の斜め上方に配置している。
【０１２０】
感光体ドラム１０は、有機感光体（ＯＰＣ）である。帯電装置１２は、帯電ローラを備え、帯電ローラに電圧を印加することによって感光体ドラム１０の表面に所定電位を与えるものである。露光装置１４は、画像データに基づく光を照射することにより感光体ドラム１０の表面電位を選択的に減衰させて静電潜像を形成するものである。現像装置１００は、感光体ドラム１０の表面に形成された静電潜像をトナーにより現像して、トナー像を形成するものである。転写装置１６は、感光体ドラム１０上に形成されたトナー像を中間転写ベルト２０に１次転写するものである。クリーニング装置１８は、感光体ドラム１０の表面に１次転写後に残留したトナー等を除去するものである。
【０１２１】
画像形成装置１は、記録紙の搬送方向下流側に、加熱ローラと加圧ローラを有する定着装置２４をさらに備えている。定着装置２４は、トナー像が２次転写された記録紙に熱と圧力とを加えてトナー像を定着させて、記録紙上に画像を定着させる。
【０１２２】
以下、画像形成装置１に用いられる現像装置１００について図２を参照しながら説明する。
【０１２３】
現像装置１００は、磁性キャリアと非磁性トナーとを含む２成分現像剤を収容するハウジング１１０と、第１と第２の現像剤撹拌室１１２、１１４内でそれぞれらせん状羽根を回転させる攪拌ローラ１２２、１２４を有し、収容された２成分現像剤を撹拌搬送する撹拌搬送手段１２０と、現像剤を周表面に磁気的に吸引保持して搬送する磁気ローラ１３０と、磁気ローラ１３０及び感光体ドラム１０の各々の周表面に対し所定の間隔をあけて配設されてトナーのみが付着させ搬送されられる現像ローラ１４０とを備えている。撹拌搬送手段１２０、磁気ローラ１３０及び現像ローラ１４０はハウジング１１０内にそれぞれ回転自在に配設されている。
【０１２４】
撹拌ローラ１２２、１２４は、らせん状羽根を回転させて、互いに逆方向に２成分現像剤を搬送しながら攪拌して、２成分現像剤のトナーを帯電させる。さらに、撹拌ローラ１２２は、帯電させたトナーとキャリアとを含む２成分現像剤を磁気ローラ１３０に供給する。磁気ローラ１３０は、内部に固定配置された磁石１３４によって２成分現像剤が穂立ちを形成するように吸着させて、２成分現像剤を搬送する。このとき、２成分現像剤は、磁気ローラ１３０の内部の磁石によって磁気ブラシとなっており、層厚規制ブレード１１７と磁気ローラ１３０との間を磁気ブラシが通過する際に、磁気ブラシの厚さが規制される。そして、磁気ローラ１３０の下側に配置された現像ローラ１４０は、磁気ローラ１３０上に穂立ちした２成分現像剤に接触することで、磁気ブラシ中のトナーを容易に現像ローラ１４０の周表面に移行させることができる。また、磁気ローラ１３０と現像ローラ１４０とにそれぞれ印加されるバイアス電圧の電位差の作用によっても、トナーを磁気ローラ１３０から現像ローラ１４０に移行させることができる。この移行によって、現像ローラ１４０の周表面にトナーの薄層を形成する。この現像ローラ１４０上で薄層を形成しているトナーは、感光体ドラム３１の近傍まで搬送された際に、感光体ドラム１０上に形成された静電潜像と現像ローラ１４０との間に発生させた電位差によって、感光体ドラム３１へと飛翔する。
【０１２５】
以上の画像形成動作によって、現像装置１００は、感光体ドラム１０上に形成されている静電潜像に基づく現像を行う。
【０１２６】
なお、現像装置１００では、キャリアは現像によって消費されず、そのまま現像装置１００内に回収され、再びトナーと混合されて使用される。一方、現像装置１００の上方に装着されたトナーコンテナ１００Ａが現像によって消費されたトナーを現像装置１００に補給する。
【０１２７】
小型タンデム型画像形成装置はコンパクトでありながら、優れた高速性を有するとともに、磁気ブラシが感光体ドラムに接触しない非接触現像方式の現像装置を採用しているので、感光体へのキャリア付着がなく、磁気ブラシによる感光体への傷が生じず、高画質化が可能である。
【０１２８】
上記画像形成装置は、複数色のトナー像を中間転写ベルトに一旦転写して、その中間転写ベルトに転写された複数色のトナー像を用紙に転写する装置であったが、このような画像形成装置に限定されない。例えば、用紙に直接トナー像を転写する画像形成装置であってもよい。
【０１２９】
前記画像形成装置１は、以上のような画像形成動作によって、用紙上に画像形成を行う。そして、前記画像形成装置１において、前記静電荷像現像用トナーを用いるので、高画質な画像を形成することができる。
【実施例】
【０１３０】
以下に、実施例により本発明をさらに具体的に説明する。なお、本発明は実施例により何ら限定されるものではない。
【０１３１】
なお、ここでの、円相当径が３〜１０μｍの平均円形度は、以下のようにして測定された値である。
【０１３２】
まず、フロー式粒子像分析装置（シスメックス株式会社製のＦＰＩＡ−３０００）に測定対象物である粒子（不定形粉砕トナー母粒子、球状粉砕トナー母粒子、及び不定形粉砕トナー母粒子と球状粉砕トナー母粒子との混合物）を装入した。そして、装入された粒子全体の中から、投影面積円相当径が３〜１０μｍの粒子の２次元投影像を、２３℃、６０％ＲＨの環境下で測定した。すなわち、測定の対象を投影面積円相当径が３〜１０μｍの粒子に限定して、２３℃、６０％ＲＨの環境下で、２次元投影像を測定した。そして、得られた２次元投影像を、５１２×５１２の画像処理解像度（０．３μｍ×０．３μｍの画素）で画像処理したときの周囲長（Ｌ）を測定した。次に、前記２次元投影像と同面積である円の周囲長（Ｌ０）と、下記式（Ｉ）を用いて、個々の粒子の円形度を算出した。
【０１３３】
ａ＝Ｌ０／Ｌ    （Ｉ）
式（Ｉ）中、ａは、円形度を示し、Ｌは、前記２次元投影像を画像処理したときの周囲長を示し、Ｌ０は、前記２次元投影像と同面積である円の周囲長を示す。
【０１３４】
最後に、投影面積円相当径が３〜１０μｍの粒子に限定した個々の粒子の円形度ａの総和を、測定に用いた投影面積円相当径が３〜１０μｍの粒子の個数で除した値を、円相当径が３〜１０μｍの粒子の平均円形度と定義した。
【０１３５】
［実施例１］
（結着樹脂）
まず、結着樹脂の製造方法について説明する。
【０１３６】
ビスフェノールＡのプロピレンオキサイド付加物１９６０ｇと、ビスフェノールＡのエチレンオキサイド付加物７８０ｇと、ドデセニル無水コハク酸２５７ｇと、テレフタル酸７７０ｇとからなる原料モノマーを、酸化ジブチル錫４ｇと共に反応容器に入れ、窒素雰囲気下、２３５℃で８時間、攪拌した。さらに、８．３ｋＰａの条件で１時間、攪拌した。その後、１８０℃で、得られるポリエステル樹脂の酸価が所望の値になるように、無水トリメリット酸を前記反応容器内に添加し、１０℃／時の昇温速度で２１０℃まで昇温させながら、攪拌した。そうすることによって、酸価が、２０ｍｇＫＯＨ／ｇのポリエステル樹脂が得られた。この得られたポリエステル樹脂を結着樹脂として用いた。
【０１３７】
（不定形粉砕トナー母粒子）
次に、不定形粉砕トナー母粒子の製造方法について説明する。
【０１３８】
まず、結着樹脂として、前記ポリエステル樹脂１００質量部、着色剤として、カーボンブラック（三菱化学株式会社製のＭＡ−１００）５質量部、ワックスとして、カルナバワックス（株式会社加藤洋行製のカルナバワックス１号）５質量部、電荷制御剤として、４級アンモニウム塩化合物（オリエント化学工業株式会社製のＰ−５１）２質量部を、ヘンシェルミキサ（日本コークス工業株式会社製のＦＭ２０Ｂ）で混合した。その後、得られた混合物を、２軸押出機（東芝機械株式会社製のＴＥＭ４１）を用い、その設定温度を８０℃にして溶融混練した。その際、得られた混練物の温度は、約１６０℃であった。その後、得られた混練物を冷却させた。この冷却させた混練物を、機械式粉砕機（ターボ工業株式会社製のターボミル）で粉砕し、エルボージェット分級機（日鉄鉱業株式会社製のＥＪ−ＬＡＢＯ）で分級処理した。そうすることによって、体積平均粒子径６．８μｍの不定形粉砕トナー母粒子が得られた。また、得られた不定形粉砕トナー母粒子の、円相当径が３〜１０μｍの平均円形度が、０．９４８であった。
【０１３９】
なお、ここでの粒子の体積平均粒子径は、粒度計（ベックマンコールター株式会社製のマルチサイザー３）によって、測定した。
【０１４０】
（球状粉砕トナー母粒子）
次に、球状粉砕トナー母粒子の製造方法について説明する。
【０１４１】
まず、ワックスを含有しないこと以外、上述した不定形粉砕トナー母粒子の製造方法と同様の方法で、着色粒子を製造した。得られた着色粒子の体積平均粒子径は、６．８μｍであった。
【０１４２】
その後、得られた着色粒子を、日本ニューマチック工業株式会社製のサフュージョンに装入し、熱処理温度２００℃で熱処理による球形化処理を施した。そうすることによって、体積平均粒子径６．８μｍの球状粉砕トナー母粒子が得られた。また、得られた球状粉砕トナー母粒子の、円相当径が３〜１０μｍの平均円形度が、０．９７５であった。
【０１４３】
（静電潜像現像用トナー）
次に、得られた不定形粉砕トナー母粒子と球状粉砕トナー母粒子とを、質量比で１：１となるように、ヘンシェルミキサ（日本コークス工業株式会社製のＦＭ２０Ｂ）を用いて、回転周速３０ｍ／秒の条件下で１分間混合した。得られた混合物の、円相当径が３〜１０μｍの平均円形度が、０．９６２であった。なお、この得られた混合物を、ＳＥＭで観察したところ、不定形粉砕トナー母粒子と球状粉砕トナー母粒子との比率がほぼ１：１であった。
【０１４４】
そして、得られた混合物１００質量部に対して、外添剤として、疎水性シリカ粒子（日本アエロジル株式会社製のＲＥＡ２００）１．８質量部と酸化チタン粒子（チタン工業株式会社製のＥＣ−１００）１．０質量部とを加え、ヘンシェルミキサ（日本コークス工業株式会社製のＦＭ２０Ｂ）を用いて、回転周速３０ｍ／秒の条件下で５分間攪拌混合した。そうすることによって、実施例１に係る静電潜像現像用トナーが得られた。
【０１４５】
なお、前記不定形粉砕トナー母粒子、前記球状粉砕トナー母粒子、及び前記混合物の、円相当径が３〜１０μｍの平均円形度を、それぞれ表１に示す。
【０１４６】
［実施例２〜７］
実施例２〜７に係る静電潜像現像用トナーは、不定形粉砕トナー母粒子及び球状粉砕トナー母粒子の製造時における粉砕条件や、球状粉砕トナー母粒子の製造時における球形化処理条件を変更することにより、前記不定形粉砕トナー母粒子、前記球状粉砕トナー母粒子、及び前記混合物の、円相当径が３〜１０μｍの平均円形度が、それぞれ表１に示す値となるように変更したこと以外、実施例１と同様の方法で製造した。
【０１４７】
具体的には、例えば、球形化処理における熱処理温度を、実施例１では２００℃のところを、実施例２では、２２０℃、実施例３では、１８０℃、実施例４では、１８０℃、実施例５では、１７０℃、実施例６では、１６０℃に、実施例７では、１５０℃に、それぞれ変更した。
【０１４８】
［比較例１〜３］
比較例１〜３に係る静電潜像現像用トナーは、以下のように製造した。
【０１４９】
まず、不定形粉砕トナー母粒子は、ワックスの含有量を５質量部から２．５質量部に変更し、さらに、不定形粉砕トナー母粒子の、円相当径が３〜１０μｍの平均円形度が、表１に示す値となるように変更したこと以外、実施例１での不定形粉砕トナー母粒子の製造方法と同様の方法で製造した。
【０１５０】
次に、球状粉砕トナー母粒子は、ワックスとして、カルナバワックス（株式会社加藤洋行製のカルナバワックス１号）を、前記ポリエステル樹脂１００質量部に対して２．５質量部含有するように変更し、さらに、球状粉砕トナー母粒子の、円相当径が３〜１０μｍの平均円形度が、表１に示す値となるように変更したこと以外、実施例１での球状粉砕トナー母粒子の製造方法と同様の方法で製造した。具体的には、例えば、球形化処理における熱処理温度を、実施例１では２００℃のところを、比較例１では、２００℃、比較例２では、１７０℃、比較例３では、１８０℃に、それぞれ変更した。
【０１５１】
上記のようにして得られた、不定形粉砕トナー母粒子と球状粉砕トナー母粒子とを用いて、実施例１と同様の方法で、静電潜像現像用トナーを製造した。
【０１５２】
［比較例４］
比較例４に係る静電潜像現像用トナーは、以下のように製造した。
【０１５３】
まず、球状粉砕トナー母粒子は、ワックスとして、カルナバワックス（株式会社加藤洋行製のカルナバワックス１号）を、前記ポリエステル樹脂１００質量部に対して２．５質量部含有するように変更し、さらに、球状粉砕トナー母粒子の、円相当径が３〜１０μｍの平均円形度が、表１に示す値となるように変更したこと以外、実施例１での球状粉砕トナー母粒子の製造方法と同様の方法で製造した。具体的には、例えば、球形化処理における熱処理温度を、実施例１では２００℃のところを、比較例４では、２００℃に変更した。
【０１５４】
そして、得られた球状粉砕トナー母粒子１００質量部に対して、外添剤として、疎水性シリカ粒子（日本アエロジル株式会社製のＲＥＡ２００）１．８質量部と酸化チタン粒子（チタン工業株式会社製のＥＣ−１００）１．０質量部とを加え、ヘンシェルミキサ（日本コークス工業株式会社製のＦＭ２０Ｂ）を用いて、回転周速３０ｍ／秒の条件下で５分間攪拌混合した。そうすることによって、比較例４に係る静電潜像現像用トナーが得られた。すなわち、不定形粉砕トナー母粒子を含まないトナーが得られた。
【０１５５】
［比較例５］
比較例５に係る静電潜像現像用トナーは、以下のように製造した。
【０１５６】
まず、不定形粉砕トナー母粒子は、ワックスの含有量を５質量部から２．５質量部に変更し、さらに、不定形粉砕トナー母粒子の、円相当径が３〜１０μｍの平均円形度が、表１に示す値となるように変更したこと以外、実施例１での不定形粉砕トナー母粒子の製造方法と同様の方法で製造した。
【０１５７】
そして、得られた不定形粉砕トナー母粒子１００質量部に対して、外添剤として、疎水性シリカ粒子（日本アエロジル株式会社製のＲＥＡ２００）１．８質量部と酸化チタン粒子（チタン工業株式会社製のＥＣ−１００）１．０質量部とを加え、ヘンシェルミキサ（日本コークス工業株式会社製のＦＭ２０Ｂ）を用いて、回転周速３０ｍ／秒の条件下で５分間攪拌混合した。そうすることによって、比較例５に係る静電潜像現像用トナーが得られた。すなわち、球状粉砕トナー母粒子を含まないトナーが得られた。
【０１５８】
【表１】
0005364660.tif 000002
【０１５９】
［評価］
得られた静電潜像現像用トナーについては、以下のような方法で評価した。
【０１６０】
（現像剤）
まず、得られた静電潜像現像用トナーを用いて、２成分現像剤を製造した。具体的には、得られた静電潜像現像用トナーを、フェライトキャリア（パウダーテック株式会社製：京セラミタ株式会社製のＦＳ−Ｃ５０１６に用いられるキャリア）１００質量部あたり１０質量部の割合で、すなわちトナー濃度が１０質量％となるように配合した。そして、ボールミル（京セラミタ株式会社製）で３０分間攪拌した。そうすることによって、静電潜像現像用トナーを含む２成分現像剤が得られた。
【０１６１】
＜転写性（中抜け）＞
まず、京セラミタ株式会社製のプリンタ（ＦＳ−Ｃ５０１６Ｎ）に備えられた帯電装置の代わりに、帯電ローラを備えた帯電装置を備えた改造機を評価機として用い、得られた各現像剤をスタート現像剤として用い、さらに、得られた各トナーを補給用トナーとして用いて、温度２０〜２３℃、相対湿度５０〜６５％ＲＨの、常温常湿環境下で画像形成して、下記の評価を行った。
【０１６２】
具体的には、まず、前記スタート現像剤を、前記評価機の各色に応じた現像剤収容部にセットし、前記評価機の電源を入れて安定させた。その後、常温常湿環境下で、１００％ソリッド部、５０％ハーフトーン部、文字部、及び細線部を含むサンプル画像を出力した。なお、この画像を初期画像とした。その後、常温常湿環境下で、印字率５％の標準パターンを１００００枚印刷（１００００枚耐刷）した。そして、前記１００００枚印刷後に、前記サンプル画像を再び出力した。なお、この画像を耐刷後画像（評価画像）とした。
【０１６３】
前記評価画像の細線部に中抜けが存在するかを、１０倍のルーペを用いて、目視で確認した。中抜けが確認できなかった場合には、「５」と評価し、中抜けがわずかに（非常に軽微に）確認できた場合には、「４」と評価し、中抜けが多く発生していることを確認できた場合には、「３」と評価し、中抜けが顕著に発生していることを確認できた場合には、「２」と評価し、中抜けが広範囲に顕著に発生していることを確認できた場合には、「１」と評価した。なお、４以上を合格（許容範囲内）とし、３以下を不合格とした。
【０１６４】
＜画像濃度＞
前記初期画像の１００％ソリッド部（印字率１００％）と前記耐刷後画像（評価画像）の画像濃度とを、反射濃度計（東京電色株式会社製のＴＣ−６Ｄ）を用いて測定した。それぞれを、画像濃度ＩＤ（初期）と画像濃度ＩＤ（耐刷）とした。
【０１６５】
そして、得られた画像濃度が、１．４以上であれば、「５」と評価し、１．３以上１．４未満であれば、「４」と評価し、１．２以上１．３未満であれば、「３」と評価し、１．１以上１．２未満であれば、「２」と評価し、１．１未満であれば、「１」と評価した。なお、４以上を合格（許容範囲内）とし、３以下を不合格とした。
【０１６６】
＜スリーブ付着＞
前記画像形成中や前記耐刷後画像（評価画像）を出力した後等の適当なときに、現像スリーブ（現像ローラ）にトナーが付着しているか否かを目視で確認し、同時に、前記評価画像を目視で評価した。
【０１６７】
前記耐刷後画像（評価画像）を出力した後に、現像スリーブ上にトナーの付着、いわゆるスリーブ付着が確認できず、前記評価画像の１００％ソリッド部及び５０％ハーフトーン部の画像がともに良好に形成されていれば、「５」と評価した。
【０１６８】
前記耐刷後画像（評価画像）を出力した後に、現像スリーブ上にトナーの付着（スリーブ付着）が少し確認できるが、前記評価画像の１００％ソリッド部及び５０％ハーフトーン部の画像がともに良好に形成されていれば、「４」と評価した。
【０１６９】
前記耐刷後画像（評価画像）を出力した後に、現像スリーブ上にトナーの付着（スリーブ付着）が多く発生していることが確認でき、前記評価画像の１００％ソリッド部及び５０％ハーフトーン部の画像に、スリーブ付着に由来すると思われる画像欠損、いわゆるスリーブ層むらが確認できた場合、「３」と評価した。
【０１７０】
前記初期画像を出力した後、前記耐刷後画像（評価画像）を出力するまでの間に、現像スリーブ上にトナーの付着（スリーブ付着）が多く発生していることが確認でき、前記評価画像の１００％ソリッド部及び５０％ハーフトーン部の画像に、スリーブ付着に由来すると思われる画像欠損、いわゆるスリーブ層むらが確認できた場合、「２」と評価した。
【０１７１】
前記初期画像を出力した後に、現像スリーブ上にトナーの付着（スリーブ付着）が多く発生していることが確認でき、前記初期画像の１００％ソリッド部及び５０％ハーフトーン部の画像に、スリーブ付着に由来すると思われる画像欠損、いわゆるスリーブ層むらが確認できた場合、「１」と評価した。
【０１７２】
なお、４以上を合格（許容範囲内）とし、３以下を不合格とした。
【０１７３】
＜クリーニング性＞
まず、上記各評価で用いた画像形成装置と同様のものを評価機として用い、前記評価機に画像データを送信するとともに、上記各評価での条件と同条件で、画像形成を開始させ、クリーニング装置による感光体ドラム表面のトナーを除去している途中で感光体ドラムの駆動を停止させた。
【０１７４】
具体的には、図３に示すような、白紙部３１と、帯状のベタ画像部３２を含むサンプル画像を出力するための画像データを前記評価機に送信し、図４に示すように、感光体ドラム４０の中央部に周方向に帯状の前記ベタ画像部を形成するためのトナーが付着されたベタ画像部領域４２を形成させた。その後、クリーニング装置による感光体ドラム表面のトナーを除去している途中で感光体ドラムの駆動を停止させた。すなわち、感光体ドラム４０の表面には、図４に示すように、前記白紙部に相当するトナーが付着されていない白紙部領域４１と、前記ベタ画像部に相当するトナーが付着されているベタ画像部領域４２と、付着されたトナーがクリーニング装置によって除去された状態のトナー除去後領域４３とが形成される。なお、図３は、クリーニング性評価のための画像を示す概念図であり、図４は、クリーニング性を評価する際の感光体ドラムの状態を示す概略図である。
【０１７５】
そして、前記トナー除去後領域４３に、セロハン粘着テープを貼着させた後、剥離した。その剥離したセロハン粘着テープを、白色の用紙に貼着させた。セロハン粘着テープを貼着させた用紙の濃度を、セロハン粘着テープの上から反射濃度計（有限会社東京電色製のＴＣ−６Ｄ）を用いて測定した。
【０１７６】
そして、濃度が０．１４以下であれば、「２」と評価し、濃度が０．１４を超えるのであれば、「１」と評価した。なお、表面にトナーが全く付着されていない感光体ドラムを用いて、上記と同様の測定を行った場合、濃度が、０．１０〜０．１４となる。よって、「２」を合格（許容範囲内）とし、「１」を不合格とした。
【０１７７】
以上の結果を表２に示す。
【０１７８】
【表２】
0005364660.tif 000003
【０１７９】
表２からわかるように、結着樹脂、着色剤、及びワックスを含み、粉砕法により製造された不定形粉砕トナー母粒子と、結着樹脂、及び着色剤を含み、ワックスを実質上含まず、粉砕法により製造された粒子を、熱処理により球形化処理された球形粉砕トナー母粒子との２種のトナー母粒子を含有する静電潜像現像用トナー、いわゆるハイブリッドトナーの場合（実施例１〜７）は、球形粉砕トナー母粒子にワックスを含有した場合（比較例１〜３）やハイブリッドトナーにしていない場合（比較例４，５）と比較して、スリーブ付着の発生を抑制できるだけではなく、転写性及びクリーニング性に優れ、高画質な画像を形成することができることを示している。
【符号の説明】
【０１８０】
１  画像形成装置
３  ブラック用画像形成ユニット
１０  感光体ドラム
１２  帯電装置
１４  露光装置
１６  転写装置
１８  クリーニング装置
１００  現像装置
１３０  磁気ローラ
１４０  現像ローラ
【図１】
0005364660.tif 000004
【図２】
0005364660.tif 000005
【図３】
0005364660.tif 000006
【図４】
0005364660.tif 000007